СЫРЬЕВАЯ СМЕСЬ ДЛЯ ИЗГОТОВЛЕНИЯ ЯЧЕИСТОГО СТЕКЛА
RAW MIX FOR CELLULAR GLASS PRODUCTION

Изобретение относится к области технологии силикатов и касается производства ячеистого стекла.
Известна сырьевая смесь для изготовления ячеистого стекла, включающая, мас.%: молотое стекло (стеклобой) 45-55; гидратированная порода (перлит гидратированный) 36-46; гидроксид натрия - остальное или молотое стекло 50-60; перлит стекловидный 31-41; гидроксид натрия - остальное [1].
Задачей изобретения является сокращение числа сырьевых компонентов для изготовления ячеистого стекла.
Технический результат достигается тем, что в сырьевой смеси для изготовления ячеистого стекла, включающей молотое стекло и гидратированную породу, стекло, получено плавлением вермикулита, а в качестве гидратированной породы использован гидратированный вермикулит, причем компоненты находятся при следующем соотношении, мас.%: указанное стекло 70-90; гидратированный вермикулит 10-30.
В таблице приведены составы сырьевой смеси для изготовления ячеистого стекла.
Компоненты
Содержание, мас.%, в составах
1
2
Стекло
70
90
Гидратированный вермикулит
30
10
Изготовление ячеистого стекла поясняется следующим примером.
Гидратированный вермикулит нагревают, вспучивают и при температуре 1300-1500°C плавят, получая расплавленное стекло.
Гидратированный вермикулит размалывают до получения порошка с размером зерен 0,14-1,25 мм.
В расплавленное стекло вводят приготовленный порошок из вермикулита, быстро перемешивают. При этом происходит выделение паров воды из вермикулита и насыщение расплава газообразными продуктами. Затем температуру расплава постепенно понижают до перехода его в высоковязкое, а затем и твердое состояние.
Источники информации
1. RU 2291845 C2, 2006.